【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
（ａ）反応基を有する少なくとも１種の結合剤（Ａ）と、
（ｂ）架橋すると共に結合剤（Ａ）の反応基と反応し得る少なくとも１種の架橋剤（Ｂ）と、
（ｃ）シラン基を架橋させるための少なくとも１種の触媒（Ｃ）と、を含む被覆剤であって、１種又は１種より多い成分（Ａ）及び／又は（Ｂ）、及び／又は前記被覆剤の少なくとも１種の更なる成分が、加水分解性シラン基を含み、前記触媒（Ｃ）が、≧３のｐＫb及び＞１００℃の沸点を有する二環式アミンでブロック化されるリン酸化合物、殊にリン酸又はホスホン酸であることを特徴とする、前記被覆剤。
【請求項２】
結合剤として少なくとも１種のヒドロキシル基含有化合物（Ａ）と、架橋剤として遊離イソシアネート基及び／又はブロック化イソシアネート基を有する少なくとも１種の化合物（Ｂ）とを含むことを特徴とする、請求項１に記載の被覆剤。
【請求項３】
触媒（Ｃ）が、置換されたリン酸モノエステル及びリン酸ジエステルの群から、好ましくは非環式リン酸ジエステル及び環式リン酸ジエステルから成る群から選択されることを特徴とする、請求項２に記載の被覆剤。
【請求項４】
触媒（Ｃ）が、アミンブロック化リン酸エチルヘキシル部分エステル及びアミンブロック化リン酸フェニル部分エステル、殊にアミンブロック化リン酸ビス（エチルヘキシル）エステルの群から選択されることを特徴とする、請求項３に記載の被覆剤。
【請求項５】
二環式アミンがジアザビシクロオクタンであることを特徴とする、請求項１から４までのいずれか１項に記載の被覆剤。
【請求項６】
被覆剤の１種又は１種より多い成分が、式（Ｉ）
【化１】
2011509315.tif 000001
［式中、
Ｇ＝同じ又は異なる加水分解基、殊にＧ＝アルコキシ基（ＯＲ’）、
Ｘ＝有機基、殊に１〜２０個の炭素原子を有する直鎖状及び／又は分枝状アルキレン基又はシクロアルキレン基、非常に好ましくはＸ＝１〜４個の炭素原子を有するアルキレン基、
Ｒ’’＝アルキル、シクロアルキル、アリール又はアラルキル（炭素鎖が、隣接しない酸素基、硫黄基又はＮＲａ基で遮断され得、Ｒａ＝アルキル、シクロアルキル、アリール又はアラルキル）、好ましくはＲ’’＝アルキル基、殊に１〜６Ｃ原子を有するアルキル基、
ｘ＝０〜２、好ましくは０〜１、より好ましくはｘ＝０］の１つ又はそれより多い同じ又は異なる構造単位を少なくとも部分的に含有することを特徴とする、請求項１から５までのいずれか１項に記載の被覆剤。
【請求項７】
被覆剤の１種又は１種より多い成分が、構造単位（ＩＩ）及び（ＩＩＩ）の全体に対して２．５〜９７．５モル％の式（ＩＩ）
【化２】
2011509315.tif 000002
［式中、
Ｒ’＝水素、アルキル又はシクロアルキル（炭素鎖が、隣接しない酸素基、硫黄基又はＮＲａ基で遮断され得、Ｒａ＝アルキル、シクロアルキル、アリール又はアラルキル）、好ましくはＲ’＝エチル及び／又はメチル、
Ｘ、Ｘ’＝１〜２０個の炭素原子を有する直鎖状及び／又は分枝状アルキレン又はシクロアルキレン基、好ましくはＸ、Ｘ’＝１〜４個の炭素原子を有するアルキレン基、
Ｒ’’＝アルキル、シクロアルキル、アリール又はアラルキル（炭素鎖が、隣接しない酸素基、硫黄基又はＮＲａ基で遮断され得、Ｒａ＝アルキル、シクロアルキル、アリール又はアラルキル）、好ましくはＲ’’＝アルキル基、殊に１〜６Ｃ原子を有するアルキル基、
ｎ＝０〜２、ｍ＝０〜２、ｍ＋ｎ＝２、及びｘ，ｙ＝０〜２］の少なくとも１つの構造単位と、
構造単位（ＩＩ）及び（ＩＩＩ）の全体に対して２．５〜９７．５モル％の式（ＩＩＩ）
【化３】
2011509315.tif 000003
［式中、
Ｚ＝−ＮＨ−、−ＮＲ−、−Ｏ−、ここで
Ｒ＝アルキル、シクロアルキル、アリール又はアラルキル（炭素鎖が、隣接しない酸素基、硫黄基又はＮＲａ基で遮断され得、Ｒａ＝アルキル、シクロアルキル、アリール又はアラルキル）、
ｘ＝０〜２、及び
Ｘ、Ｒ’、Ｒ’’は、式（ＩＩ）について定義される通りである］の少なくとも１つの構造単位とを含むことを特徴とする、請求項１から６までのいずれか１項に記載の被覆剤。
【請求項８】
被覆剤の１種又は１種より多い成分が、各場合において構造単位（ＩＩ）及び（ＩＩＩ）の全体に対して５〜９５モル％、殊に１０〜９０モル％、特に好ましくは２０〜８０モル％、非常に特に３０〜７０モル％の式（ＩＩ）の少なくとも１つの構造単位と、各場合において構造単位（ＩＩ）及び（ＩＩＩ）の全体に対して５〜９５モル％、殊に１０〜９０モル％、特に好ましくは２０〜８０モル％、非常に特に３０〜７０モル％の式（ＩＩＩ）の少なくとも１つの構造単位とを含有することを特徴とする、請求項７に記載の被覆剤。
【請求項９】
ヒドロキシル基及びイソシアネート基の分率と、前記構造要素（ＩＩ）及び（ＩＩＩ）の分率とから得られる、各場合において前記被覆剤における架橋に重要な官能基の合計に対して、前記構造要素（ＩＩ）及び（ＩＩＩ）が、２．５〜９７．５モル％、好ましくは５〜９５モル％、より好ましくは１０〜９０モル％の分率で存在することを特徴とする、請求項７又は８に記載の被覆剤。
【請求項１０】
前記ポリイソシアネート（Ｂ）が、前記構造単位（Ｉ）若しくは（ＩＩ）若しくは（ＩＩＩ）を有することを特徴とする、請求項６から９までのいずれか１項に記載の被覆剤。
【請求項１１】
前記ポリイソシアネート（Ｂ）において、
コアポリイソシアネート構造における２．５〜９０モル％のイソシアネート基が、構造単位（ＩＩ）に反応しており、及び
コアポリイソシアネート構造における２．５〜９０モル％のイソシアネート基が、構造単位（ＩＩＩ）に反応しており、
及び、コアポリイソシアネート構造における、構造単位（ＩＩ）及び（ＩＩＩ）に反応したイソシアネート基の総分率が、５〜９５モル％であることを特徴とする、請求項１０に記載の被覆剤。
【請求項１２】
前記コアポリイソシアネート構造が、１，６−ヘキサメチレンジイソシアネート、イソホロンジイソシアネート及び４，４’−メチレンジシクロヘキシルジイソシアネート、上述のポリイソシアネートのビウレットダイマー及び／又は上述のポリイソシアネートのイソシアヌレートトリマーの群から選択されることを特徴とする、請求項１０又は１１に記載の被覆剤。
【請求項１３】
前記ポリオール（Ａ）が、少なくとも１種のポリ（メタ）アクリレートポリオールを含むことを特徴とする、請求項１から１２までのいずれか１項に記載の被覆剤。
【請求項１４】
前記触媒（Ｃ）が、前記被覆剤の固形物含量に対して０．１質量％〜１０質量％、好ましくは０．１質量％〜３質量％の量で被覆剤中に存在することを特徴とする、請求項１から１３までのいずれか１項に記載の被覆剤。
【請求項１５】
着色ベースコート層を、場合によりプレコートされた基材に塗布し、その後、請求項１から１４までのいずれか１項に記載の被覆剤から成る層を塗布することを特徴とする、多段階被覆方法。
【請求項１６】
前記着色ベースコート層の塗布の後、塗布されたベースコートを最初に室温〜８０℃までの温度で乾燥させ、請求項１から１４までのいずれか１項に記載の被覆剤の塗布の後、１分間〜１０時間までの時間、３０〜２００℃の温度で硬化させる、請求項１５に記載の多段階被覆方法。
【請求項１７】
クリアコートとしての、若しくは自動車のＯＥＭ仕上げ及び自動車の再仕上げのための請求項１５又は１６に記載の前記方法の適用としての、請求項１から１４までのいずれか１項に記載の被覆剤の使用。